芯部および鞘部が共に同系の熱可塑性エラストマーからなる芯鞘複合モノフィラメントのカットブリッスルからなる歯ブラシ用毛材であって、前記芯鞘複合モノフィラメントの芯部の樹脂硬度が、鞘部の樹脂硬度よりも高いことを特徴とする歯ブラシ用毛材。前記芯鞘複合モノフィラメントの芯部および鞘部のJIS-K-7215のプラスチックのデュロメータタイプD硬さ試験法で測定したショアD硬度にて示される樹脂硬度が、芯部:60D~85D、鞘部:30D~55Dの範囲にあることを特徴とする請求項1に記載のブラシ用毛材。前記芯鞘複合モノフィラメントにおける芯部:鞘部の断面積比率が、95~75:5~25の範囲にあることを特徴とする請求項1または2記載の歯ブラシ用毛材。請求項1~3記載の歯ブラシ用毛材を少なくとも一部に使用したことを特徴とする歯ブラシ。本発明は上述した従来技術における問題点の解決を課題として検討した結果達成されたものである。したがって、本発明の目的は、従来のナイロン樹脂またはポリエステル樹脂からなる歯ブラシ用毛材に比べて適度な柔軟性および高い摩擦係数を有すると共に、歯垢除去などの清掃効果および歯茎に対するマッサージ効果などの使用感に優れた歯ブラシ用毛材および歯ブラシを提供することにある。上記目的を達成するため本発明によれば、芯部および鞘部が共に同系の熱可塑性エラストマーからなる芯鞘複合モノフィラメントのカットブリッスルからなる歯ブラシ用毛材であって、前記芯鞘複合モノフィラメントの芯部の樹脂硬度が、鞘部の樹脂硬度よりも高いことを特徴とする歯ブラシ用毛材が提供される。なお、本発明の歯ブラシ用毛材おいては、前記芯鞘複合モノフィラメントの芯部および鞘部のJIS-K-7215のプラスチックのデュロメータタイプD硬さ試験法で測定したショアD硬度にて示される樹脂硬度が、芯部:60D~85D、鞘部:30D~55Dの範囲にあること、および前記芯鞘複合モノフィラメントにおける芯部:鞘部の断面積比率が、95~75:5~25の範囲にあることが、いずれも好ましい条件として挙げられ、これらの条件を満たした場合には、さらに優れた性能を発揮する。また、本発明の歯ブラシ製品は、前記歯ブラシ用毛材を少なくとも一部に使用したことを特徴とする。本発明によれば、以下に説明するとおり、従来のナイロン樹脂またはポリエステル樹脂からなる歯ブラシ用毛材に比べて、適度な柔軟性および高い摩擦係数を有すると共に、歯垢除去などの清掃効果および歯茎に対するマッサージ効果などの使用感に優れた歯ブラシ用毛材および歯ブラシを得ることができる。以下、本発明の歯ブラシ用毛材について説明する。本発明の歯ブラシ用毛材は、芯部および鞘部が共に同系の熱可塑性エラストマーからなる芯鞘複合モノフィラメントのカットブリッスルからなる歯ブラシ用毛材であって、前記芯鞘複合モノフィラメントの芯部の樹脂硬度が、鞘部の樹脂硬度よりも高いことを特徴とするものである。かかる構成からなる本発明の歯ブラシ用毛材においては、芯部および鞘部が共に同系の熱可塑性エラストマーにて形成されること、および芯部が硬質硬度、鞘部が軟質硬度の熱可塑性エラストマーにて形成されることによって、従来の芯鞘複合モノフィラメントのカットブリッスルからなる歯ブラシ用毛材に比べて、高い摩擦係数を有し、優れた清掃性を保持することができると共に、柔軟性を有した毛腰を有し、優れた歯茎のマッサージ効果が発現できる。本発明の歯ブラシ用毛材の構成素材である熱可塑性エラストマーの具体例としては、ナイロン系、ポリエステル系、ポリウレタン系、ポリオレフィン系、ポリスチレン系、ポリ塩化ビニル系など熱可塑性エラストマーが挙げられ、JIS-K-7215のプラスチックのデュロメータタイプD硬さ試験法で測定したショアD硬度にて示される樹脂硬度が、芯部:60D~85D、鞘部:30D~55Dのものが好ましく用いられる。かかる熱可塑性エラストマーの選択あるいは組み合わせは、歯ブラシ用毛材の用途、目的に応じて適宜行われる。この中でも、ポリエステル系、ナイロン系の熱可塑性エラストマーが、歯ブラシとして要求される柔軟性を有した毛腰、清掃性、マッサージ効果、等の特性が良好であり、好ましく用いられる。熱可塑性エラストマーは、基本的にハードセグメント樹脂成分とソフトセグメントゴム成分とから構成されており、ソフトセグメントゴム成分の比率が多くなることで、樹脂の柔軟性および摩擦係数が高くなる。また、ハードセグメント樹脂成分の比率が多くなることで、樹脂の剛性が高くなる。具体的には、ポリオレフィン系の熱可塑性エラストマーでは、ハードセグメントとしてポリプロピレンやポリエチレンなどのポリオレフィン系の合成樹脂を用い、ソフトセグメントとしてエチレンプロピレンジエンゴムやエチレンプロピレンゴムなどのオレフィン系ゴムを用いる。また、ポリスチレン系の熱可塑性エラストマーでは、ハードセグメントとしてポリスチレンを用い、ソフトセグメントとしてブタジエンを用いる。ポリエステル系の熱可塑性エラストマーでは、ハードセグメントとしてポリエステルを用い、ソフトセグメントとして脂肪族ポリエーテル、ポリエステルを用いる。ナイロン系の熱可塑性エラストマーでは、ハードセグメントとしてナイロンオリゴマーを用い、ソフトセグメントとしてポリオール、ポリエステルを用いる。ポリウレタン系の熱可塑性エラストマーでは、ハードセグメントとしてポリウレタンを用い、ソフトセグメントとしてポリオール、ポリエステルを用いる。そして、ポリ塩化ビニル系エラストマーとしては、ゲルポリ塩化ビニル、アクリルニトリルブタンジエンゴム、変性ポリ塩化ビニル、高重合度ポリ塩化ビニルの可塑化物などを用いることができる。ただし、本発明の歯ブラシ用毛材においては、毛材を構成する芯鞘複合モノフィラメントの芯部および鞘部として、同系の熱可塑性エラストマーを使用すること、例えば芯部がポリエステル系エラストマーならば、鞘部にもポリエステル系エラストマーを使用することが重要である。本発明の歯ブラシ用毛材を構成する芯鞘複合モノフィラメントにおける芯部:鞘部の断面積比率は、95~75:5~25の範囲にあることが望ましい。さらに好ましくは90~80:10~20の範囲である。芯部が95以上の場合は、鞘部の断面積比率が低くなることから、歯ブラシとしての柔軟性が不足し、清掃性が低下するため好ましくない。また、75未満であると、芯部の断面積比率が低下することで、歯ブラシとして使用した場合に、芯部が柔らかくなることから、歯ブラシとして使用した場合のマッサージ効果が低下するため好ましくない。本発明の歯ブラシ用毛材の断面形状は、特に制限するものではなく、具体的には、円形、または、四角形、六角形などの多角形、さらには、四葉形、六葉形、八葉形などの多葉形などが挙げられるが、ブラシ用毛材には耐久性および清掃性が要求されるため、そのバランスに優れるとの理由から、中でも円形断面形状であることが好ましい。本発明の歯ブラシ用毛材に使用する芯鞘複合モノフィラメントの直径は、0.100mm以上0.500mm未満であることが望ましい。さらに、好ましくは0.150mm以上0.350mm未満である。直径が0.100mm以下であると、細部への挿入性、到達性は良好であるが、歯ブラシとして使用した場合の歯ブラシ用毛材の毛腰が柔軟になるため清掃性に劣り、また、直径が0.500mm以上であると、芯部単体の直径が太くなることから芯部の毛腰が硬くなり、細部への挿入性、到達性が劣り、清掃性が低下するばかりか、清掃対象物へキズを付けることになり、歯ブラシ性能が低下する傾向が招かれる。また、本発明の目的を阻害しない範囲であれば、上記の熱可塑性エラストマーには、耐熱剤、帯電防止剤、紫外線吸収剤、可塑剤、酸化防止剤、抗菌剤、蛍光増白剤、耐候剤、染料および顔料などの慣用の各種添加剤が含まれていてもよい。さらにまた、上記添加剤と共に研磨剤または磨き剤、具体的には、クレー、シリカ、炭酸カルシウムまたはアパタイトおよびそれらの混合物が含まれていてもよい。上記歯ブラシ用毛材を毛材の少なくとも一部に使用した本発明の歯ブラシは、公知の方法にて製造することができ、歯ブラシ自体の製造方法については特に限定されない。以上、説明したとおり、本発明の歯ブラシ用毛材1は、従来のナイロン樹脂またはポリエステル樹脂からなる歯ブラシ用毛材に比べて、適度な柔軟性および高い摩擦係数を有すると共に、歯垢除去などの清掃効果および歯茎に対するマッサージ効果などの使用感に優れた特性をも兼ね備えたものである。そして、本発明の歯ブラシ用毛材を少なくとも一部に使用した歯ブラシは、これらの特性を十分発揮し、その実用性が極めて高いものである。以下、本発明を実施例に基づいて説明するが、本発明はその要旨を越えない限り、以下の実施例に何ら限定されるものではない。なお、本発明の歯ブラシ用毛材の評価方法については、次の通り行った。すなわち、実施例に示すブラシ用毛材を30穴の歯ブラシハンドルに毛丈13mmになるよう処理したブラシ用毛材を植毛して歯ブラシを作製しこの歯ブラシについて以下の評価を実施した。清掃性評価上記の歯ブラシを使用し、この歯ブラシに対して摺動面裏側から垂直に200gの荷重をかけて、仮想汚れを塗布したステンレス製波板に対して、振幅14mm、スピード150rpmで3000回摺動させ、仮想汚れの除去率を測定した。汚れ除去率は波板凸部表面について算出した。除去率が80以上で○、50以上80未満で△、50未満で×とする。耐久性評価清掃性評価と同じ仕様の歯ブラシを作製し、この歯ブラシに対して摺動面裏側から垂直に500gの荷重を掛け、37°Cの温水を滴下させた状態でステンレス製の波板に対して歯ブラシの長手方向に2万回摺動運動させ、ブラシ部の毛開き率Kを測定した。毛開き率の算出方法は、初期状態におけるブラシ部摺動面の横幅Amm、摺動後の横幅Bmmとしたとき、K=B-A/A×100とした。毛開き率が30以下で○、30以上50以下で△、50以上で×とする。歯茎マッサージ効果歯茎マッサージ効果は20名を対象とし、歯ブラシを実際に14日間使用した場合の、使用感、特に歯茎のマッサージ効果評価を依頼し、回答を得た。評価基準は次の通りである。1/毛材の歯肉への当たりでチクチク感があり、歯茎のマッサージ効果もなかった。2/毛材の歯肉への当たりは良好であるが、歯茎のマッサージ効果は小さかった。3/毛材の歯肉への当たりは良好で、歯茎のマッサージ効果も優れていた。4/毛材の歯肉への当たりが極めて良好で、歯茎のマッサージ効果も極めて優れていた。実施例1芯部構成樹脂としてポリエステルエラストマーデュポン株製ハイトレル8238、ショアD硬度:82D、鞘部構成樹脂としてポリエステルエラストマー東レデュポン株製ハイトレル4767、ショアD硬度:47Dを用い、複合溶融紡糸機に供給し、芯部が鞘部内に内在したノズルから、芯部断面積比率80、鞘部断面積比率20にて溶融押出し、直ちに30°Cの水中で冷却し、続いて55°Cの温水、さらに100°Cの乾熱下で4.1倍に延伸した後、乾熱雰囲気中で弛緩熱処理を行った。このようにして得られた直径0.200mmの円形芯鞘複合モノフィラメントを束状に巻き取った。次に、巻き取られた束状の芯鞘複合モノフィラメントの周囲に紙テープを巻いて直径43mmの毛束とし、さらに30mmの長さに切断し、カットブリッスルからなる歯ブラシ用毛材を得た。得られた歯ブラシ用毛材を使用して歯ブラシを作製し、特性の評価を実施した結果を表1に示した。実施例2実施例1において、芯部構成樹脂をポリエステルエラストマー東レデュポン株製ハイトレル7247、ショアD硬度:72Dに、鞘部構成樹脂をポリエステルエラストマーデュポン株製ハイトレル3078、ショアD硬度:30Dに、それぞれ変更し、芯部断面積比率85、鞘部断面積比率15にそれぞれ変更以外は、同様の方法で歯ブラシ用毛材を作製した。得られた歯ブラシ用毛材を使用して歯ブラシを作製し、特性の評価を実施した結果を表1に示した。実施例3実施例1において、芯部構成樹脂をポリエステルエラストマー東レデュポン株製ハイトレル2751、ショアD硬度:75Dに、鞘部構成樹脂をポリエステルエラストマー東レデュポン株製ハイトレル5557、ショアD硬度:55Dに、それぞれ変更し、芯部断面積比率80、鞘部断面積比率20にそれぞれ変更以外は、同様の方法で歯ブラシ用毛材を作製した。得られた歯ブラシ用毛材を使用して歯ブラシを作製し、特性の評価を実施した結果を表1に示した。実施例4実施例1において、芯部構成樹脂をポリエステルエラストマー東レデュポン株製ハイトレル6347、ショアD硬度:63Dに、鞘部構成樹脂をポリエステルエラストマー東レデュポン株製ハイトレル4767、ショアD硬度:47Dに、それぞれ変更し、芯部断面積比率90、鞘部断面積比率10にそれぞれ変更以外は、同様の方法で歯ブラシ用毛材を作製した。得られた歯ブラシ用毛材を使用して歯ブラシを作製し、特性の評価を実施した結果を表1に示した。比較例1実施例1において、芯部構成樹脂をポリエステルエラストマー東レデュポン株製ハイトレル5557、ショアD硬度:55Dに、鞘部構成樹脂をポリエステルエラストマー東レデュポン株製ハイトレル7247、ショアD硬度:72Dに、それぞれ変更した以外は、同様の方法で歯ブラシ用毛材を作製した。得られた歯ブラシ用毛材を使用して歯ブラシを作製し、特性の評価を実施した結果を表1に示した。比較例2実施例1において、芯部構成樹脂をハイトレル4047東レデュポン株製、ショアD硬度:40Dに、鞘部構成樹脂をポリエステルエラストマーデュポン株製ハイトレル8238、ショアD硬度:82Dに、それぞれ変更し、芯部断面積比率70、鞘部断面積比率30にそれぞれ変更以外は、同様の方法で歯ブラシ用毛材を作製した。得られた歯ブラシ用毛材を使用して歯ブラシを作製し、特性の評価を実施した結果を表1に示した。比較例3実施例1において、芯部構成樹脂をポリブチレンテレフタレート東レ株製トレコン1200S、ショアD硬度:100D、以下PBTというに変更し、芯部断面積比率100にそれぞれ変更以外は、同様の方法で歯ブラシ用毛材を作製した。得られた歯ブラシ用毛材を使用して歯ブラシを作製し、特性の評価を実施した結果を表1に示した。比較例4実施例1において、芯部構成樹脂をナイロン東レ株製アミランM2001、ショアD硬度:90D、以下ナイロンというに変更し、芯部断面積比率100にそれぞれ変更以外は、同様の方法で歯ブラシ用毛材を作製した。得られた歯ブラシ用毛材を使用して歯ブラシを作製し、特性の評価を実施した結果を表1に示した。表1の結果から、実施例1~4に示した本発明のブラシ用毛材を使用した歯ブラシは、芯部を断面積比率95~75で硬質硬度熱可塑性エラストマーにて形成していることにより、毛材が適度な柔軟性を有し、鞘部に使用している高い摩擦係数を有する軟質硬度熱可塑性エラストマーにより、優れた清掃性および/または耐久性を有していると共に、良好な使用感をも有しており、実用性の高いものであった。これに対して、本発明の条件を満足しない歯ブラシ用毛材を使用した歯ブラシは、清掃性および/または耐久性に欠け、さらには使用感に欠けたものとなることが分かる。